(57)【要約】【課題】自然の石と同様の美麗で優れた石目調の外観を呈し、優れた装飾効果を付与せしめることができ、更に塗材の表面からマイナスイオンを発生すると共に、断熱性にも秀でた石目調マイナスイオン発生断熱塗材を提供することである。【解決手段】御影石（花崗岩）を粉砕粒子とした骨材に耐水圧強度６００ｋｇｆ／ｃｍ２以上で、嵩比重０．３〜０．５ｇ／ｃｍ３、且つ融点１５００℃以上のセラミック微細中空粒子と合成樹脂エマルジョンを主構成組成物として石目調マイナスイオン発生断熱塗材を作製する【選択図】　なし【特許請求の範囲】
【請求項１】
合成樹脂エマルジョンに耐水圧強度６００ｋｇｆ／ｃｍ２以上、嵩比重０．３〜０．５ｇ／ｃｍ３、で且つ融点１５００℃以上のセラミック微細中空粒子と御影石（花崗岩）の粉砕粒子を主構成組成物とすることを特徴とする石目調マイナスイオン発生断熱塗材。
【発明の詳細な説明】
【０００１】
【発明の属する技術分野】
本発明は建造物の柱、内外壁、天井材、門、塀などに使用するもので、自然の石と同様の美麗で優れた石目調の外観を呈し、優れた装飾効果を付与せしめることができ、さらに塗材の表面からマイナスイオンを発生すると共に、断熱性にも秀でた石目調マイナスイオン発生断熱塗材である。
【０００２】
【従来の技術】
石目調塗材としては、一般に天然石調の吹き付け材などと呼ばれる石材調仕上げ塗材があり、これを３〜６ｍｍ程度の厚みで重量感を出して厚付仕上げ塗装する。石材調仕上げ塗材は、陶石リシン（スキン）等の骨材発色材を付与して仕上がりが御影石、インド砂岩、大理石（トラバーチン）等天然石の風合いを再現させるものである。石材調仕上げ塗材は、天然石粉砕粒子（天然石粉砕骨材）、寒水砂、珪砂等と合成樹脂の混合物を単色で吹き付けたり、数種の単色を組合せ吹き付ける等、多彩な模様を作り出す方法である。施工方法は、ローラーや吹き付け工法等で、仕上がりの表面は吹き放しの凹凸模様、その凸部をサンダーカットやローラー押えをしたものなどがある。
【０００３】
しかし従来の石材調仕上げ塗材は、本物の天然石である御影石等と比較して、色及び光沢で大幅に見劣りするものであった。これは仕上げ面が光に対して反射率及び屈折率が低いためである。従来の石材調仕上げ塗材にはかかる観点からの配慮がなされておらず、単に天然石の風合いを模倣したにすぎなかったのである。
【０００４】
マイナスイオンを発生する製品は、数多く市場に出回っている。例えばコロナ放電、電子放射式等のような電気によるマイナスイオン発生器、又これを組み込んだ電気製品等がある。マイナスイオンを発生させる方法としては、コロナ放電による方法、電子放射式つまり放電ではあるが電子線放出方法、レナード効果を使う方法、放射線を利用する方法、紫外線を利用する方法、遠赤外線を利用する方法、外的な圧力を加える方法等がある。
【０００５】
放射線を利用する方法は、放射線が空気中の分子と衝突してマイナスイオンを生成するもので、従来の技術では、天然放射線を出す鉱物を練り込んだり、加工したものが一般的である。天然放射線を出す鉱物としては、デービド鉱、ブランネル石、センウラン鉱、ニンギョウイシ石、リンカイウラン石、カルノー石、ツヤムン石、マタチャムン石、フランセビル石、トール石、コフィン石、サマルスキー石、トリウム石、トロゴム石、モナズ石（モナザイト）等がある。しかしこれ等は、放射線の放出量が高く放射線の蓄積によって健康が損なわれる恐れがあり、危険である。
【０００６】
又従来技術の中に、トルマリン（電気石）及び／又はガーネット（ざくろ石）もしくはバリウム、ジルコニウム、シリカ、ストロンチウム、カルシウム、燐、硫黄、塩素、希土類元素であるイットリウム、ランタン、セリウム、ネオジウム等を含む鉱物の１種又は２種以上を含むものがある。しかしトルマリン（電気石）やガーネット（ざくろ石）等は、そのままではマイナスイオンを発生せず、温度が変わるとか、振動が加わるとか、何らかの外的なエネルギーが供給されなければならない。従って従来技術では、放射能濃度の高いイットリウム、ランタン、セリウム、ネオジウム、ストロンチウム等を添加してこれ等が放射する放射線によってマイナスイオンを発生させているのであり、このような方法も放射線の放出量が高く放射線の蓄積によって健康が損なわれる恐れがあり、極めて危険である。
【０００７】
従来断熱性の塗材としては、無機又は有機の微細発泡体又は微細中空発泡体を骨材に使用したものが用いられていた。しかし何れも満足な断熱効果の得られるものはなかった。無機の微細発泡体としてパーライト、火山礫、バーミキュライト焼成物、微細中空発泡体としてシラスバルーン、ガラスマイクロバルーン、シリカバルーン等を挙げることができる。これ等を塗材の断熱性付与骨材として使用した場合、微細発泡体はオープンポアであるため熱伝導率は低くならず、又微細中空発泡体は圧縮強度が低く塗材の真空脱気混練工程において大半が破壊してしまい共に充分な断熱性は期待できなかった。例えば市販のシラスバルーンは完全中空体が重量で３分の１、嵩で約２分の１であるため断熱性を挙げるための効果は更に悪いのである。
【０００８】
【発明が解決しようとする課題】
本発明は、天然石と同様の優れた石目調の外観を呈するばかりでなく、環境及び健康上極めて優れた効果のあるマイナスイオンを発生し、しかも省エネルギーの観点から断熱性能も高い石目調マイナスイオン発生断熱塗材を提供することである。
【０００９】
【課題を解決するための手段】
本発明はかかる事情に鑑みなされたものであって、合成樹脂エマルジョンに耐水圧強度６００ｋｇｆ／ｃｍ２以上、嵩比重０．３〜０．５ｇ／ｃｍ３、且つ融点１５００℃以上のセラミック微細中空粒子と御影石（花崗岩）の粉砕粒子を主構成組成物として、石目調マイナスイオン発生断熱塗材を作製する。
【００１０】
【発明の実施の形態】
合成樹脂エマルジョンに耐水圧強度６００ｋｇｆ／ｃｍ２、嵩比重０．３〜０．５ｇ／ｃｍ３、で且つ融点１５００℃以上のセラミック微細中空粒子と、マイナスイオンを発生する御影石（花崗岩）の粉砕粒子からなる主構成組成物によって塗材を作製することにより、その表面はマイナスイオンを発生する御影石の粉砕粒子によって石目調模様を呈する。さらにセラミック微細中空粒子により大幅な断熱性能を図ることができると共に、セラミック微細中空粒子が光を反射し石目調模様の表面に天然の御影石と同様の優れた光沢と光輝度を表出することができるのである。
【００１１】
本発明に使用する合成樹脂エマルジョンとしてはアクリル系樹脂エマルジョン、酢酸ビニル系樹脂エマルジョン、塩化ビニル系樹脂エマルジョン、塩化ビニリデン系樹脂エマルジョン、スチレン・ブタジエン系樹脂エマルジョン、エポキシ系樹脂エマルジョンおよびアクリル酸エステル、スチレン、エチレン、ビニルエステル、酢酸ビニル、合成ゴム等との共重合したものなどが使用できる。
【００１２】
例えばこれらの共重合したものとしてアクリル／酢酸ビニル共重合体、塩化ビニリデン／ブチルアクリレート共重合体、エチレン／酢酸ビニル共重合体等が挙げられる。合成樹脂エマルジョン組成物の使用量は樹脂固形分換算で５〜３０重量％の範囲が好適である。５重量％以下では、石目調マイナスイオン発生断熱塗材仕上げ面の色の輝き及び光沢は充分ではなく、３０重量％以上では、石目調マイナスイオン発生断熱塗材仕上げ面の色の輝き及び光沢が低下する。
【００１３】
本発明には、以上の他必要に応じて石目調マイナスイオン断熱塗材の性状を向上させるため、分散剤として各種の界面活性剤、エマルジョンを安定化させる乳化剤、エマルジョンの泡立て防止剤、増粘剤、たるみ防止剤、沈降防止剤、凍結防止剤などを添加しても良い。さらに性能を向上させる目的で撓み性を与える可塑剤、熱、光による劣化防止を図る安定剤、黴の発生を防止する黴止め剤、難撚化、不燃化の効果の得られる組成物等を必要に応じて添加しても良い。
【００１４】
石目調マイナスイオン発生断熱塗材は、耐水圧強度６００ｋｇｆ／ｃｍ２以上のセラミック微細中空粒子を使用する。耐水圧強度とは、セラミック微細中空粒子の圧縮強度と同意語である。セラミック微細中空粒子の圧縮強度を測定する場合、粒子を水に入れこの水に圧力を加え、水に加えられた圧力がセラミック微細中空粒子に伝わり圧縮強度を測定する。セラミック微細中空粒子の耐水圧強度が低いと原料の混練及びパネルの成形時に大半が破壊し、断熱化が図れず又光輝度を有する石目調面を表出することができない。
【００１５】
使用するセラミック微細中空粒子は耐水圧強度６００ｋｇｆ／ｃｍ２以上、嵩比重０．３〜０．５ｇ／ｃｍ３、融点１５００℃以上のもので、このため石目調マイナスイオン発生断熱塗材製造過程で生ずる高い応力、剪断力に対して耐えうることができ、いかなる混練条件においても破壊されることがない。しかも塗材仕上げ面の硬度および衝撃強度を高めることができ、塗材仕上げ表面にセラミック微細中空粒子が均一に分散し、すぐれた光沢と光輝度を示す。即ちセラミック微細中空粒子は粒子径が小さく外観は透明又は半透明であり光が照射されると反射し、きわめて高い光沢及び輝度面を呈し石目調の風合い色彩を表出することができるのである。
【００１６】
優れた性能を示すことのできる石目調マイナスイオン発生断熱塗材は、攪拌、混練り工程が充分でなければならず、均一な製品で品質の良い石目調塗材には特に重要である。本発明におけるが如き組成物に対して充分な攪拌、混練りを行なう場合、セラミック微細中空粒子に加わる応力及び剪断力は、約４００ｋｇｆ／ｃｍ２前後になる。従来の微細中空発泡体には、このような高圧に耐えうるものが無かったので、かかる石目調断熱塗材として使用し充分な性能が得られるものは皆無であった。即ち大部分が破壊してしまうからである。
【００１７】
セラミック微細中空粒子を石目調マイナスイオン発生断熱塗材に使用する場合、重要なことは光に対する反射率である。セラミック微細中空粒子はその粒径にもよるが一般に反射率は、２０％以上であり、攪拌、混合、混練りしたセラミック微細中空粒子の半分が破壊されたものである場合、その反射率は１０％以下に低下する。破壊されない完全なセラミック微細中空粒子が使用された場合にのみ優れた石目調及び断熱性能が得られるのである。
【００１８】
従来の無機系微細中空発泡体にはシラスバルーン、ガラスマイクロバルーン、シリカバルーン等があるが耐水圧強度はシラスバルーンが僅か８０ｋｇｆ／ｃｍ２しかなく、ガラスマイクロバルーン、シリカバルーンも１５０〜２００ｋｇｆ／ｃｍ２程度であるため本発明の目的を達成させることはできなかった。
【００１９】
本発明は６００ｋｇｆ／ｃｍ２以上の耐水圧強度を有するセラミック微細中空粒子を使用するため塗材原料の混練工程、吹き付け施工時においてもセラミック微細中空粒子は破壊されることがないので、破壊による容積の減少、破壊された粒子による配合組成の変化はない。完成した塗材は設計通り所期の目的を完全に達成することができるのである。
【００２０】
石目調マイナスイオン発生断熱塗材にセラミック微細中空粒子を断熱性付与骨材として使用する場合、重要なことは熱伝導率である。微細中空発泡体を一定の容器に充填した状態における熱伝導率は、微細中空発泡体の粒径にもよるが一般に０．１（ｋｃａｌ／ｍｈｒ℃）前後である。充填した微細中空発泡体の半分が破壊されたものである場合、熱伝導率は大体０．２（ｋｃａｌ／ｍｈｒ℃）以下に低下する。
【００２１】
本発明の石目調マイナスイオン発生断熱塗材に使用するセラミック微細中空粒子は、中空内部が真空であり熱伝導率は０．０３〜０．０５（ｋｃａｌ／ｍｈｒ℃）で極めて断熱性能が高い。このため断熱性付与骨材として使用した場合、従来の断熱塗材の２分の１ないし３分の１の膜厚で優れた断熱性能が得られる。
【００２２】
石目調マイナスイオン発生断熱塗材は、単に断熱性があれば良いと言うものではない。塗膜の表面硬度が重要であり、９Ｈ以上の硬度のある塗膜でしかも衝撃強度の高い塗膜でなければならない。圧縮強度の高い破壊されない完全なセラミック微細中空粒子は、これ等の条件を満足することのできる塗材の骨材と言えるものである。
【００２３】
本発明に係わる石目調マイナスイオン発生断熱塗材のセラミック微細中空粒子は、塗材製造工程におけるいかなる混練り条件においても全く破壊されることが無く、しかもその塗膜の硬度及び衝撃強度を高らしめるため、圧縮強度６００ｋｇｆ／ｃｍ２以上、嵩比重０．３〜０．５ｇ／ｃｍ３、融点１５００℃以上のセラミック微細中空粒子を使用するのである。
【００２４】
セラミック微細中空粒子は、２０〜３５０μｍの範囲のものを使用し、細目２０〜７５μｍ、中目７５〜１５０μｍ、荒目１５０〜３５０μｍとして粒度調整により混合使用する。嵩比重は粒度の細かいものは重く、荒いものは軽くなるため嵩比重の範囲は０．３〜０．５ｇ／ｃｍ３が好適となる。セラミック微細中空粒子の使用量は１０〜４０重量％の範囲とする。１０重量％以下では石目調の光沢と光輝度が充分とは言えず、断熱効果も顕著とは言えない。一方４０重量％以上で塗材の粘性が低下する。
【００２５】
セラミック微細中空粒子に融点の高いものを使用するのは、セラミック微細中空粒子の材質に起因するのは当然であるが一般的に圧縮強度は、融点の高いものほど強いということが言える。圧縮強度を６００ｋｇｆ／ｃｍ２とした場合融点は、大略１５００℃以上となる。更に断熱塗材を塗布した面に火炎が加えられた場合、塗材のバインダーは炭化してもセラミック微細中空粒子はそのまま残存し断熱性があるため表面温度の上昇を最小限度に押さえることができる。
【００２６】
本発明に用いる御影石は、本来は「花崗岩」と言われている名称の火成岩で、高温で溶けている地下のマグマが地上に出てきた岩石である。黒い部分と白い部分それに半透明の部分の３種類が混在している深成岩類であり、より正確には花崗岩類又は花崗岩質岩である。花崗岩は、石英、カリ長石、雲母、斜長石等の鉱物が集まってできた岩石で、石英を２０〜６０％含み、長石全体（カリ長石＋斜長石）に対する斜長石の比が１０〜６５％である。
【００２７】
御影石（花崗岩）には、白御影、黒御影（黒雲母による）赤御影（朱色の長石による）があり、成分比や結晶粒径によって微妙な色合いを醸し出している。
【００２８】
この御影石には、カリウム４０という放射性物質が含まれており、その半滅期は、１２億７０００万年であり、このほか半滅期が４５億年のウラン２３８系列やトリウム２３２系列等の放射線元素を含んでいる御影石もある。大地から受ける自然放射線の線源は、地球内部に含まれる放射線核種であるが、直接の源は、土壌である。その土壌を形成するのは岩石で、岩石に含まれるウラン２３８系列、トリウム２３２系列、カリウム４０等が重要な放射線源である。その中で最大の寄与はカリウム４０である。全ての岩石の母岩は火成岩で、放射能濃度の高い火成岩が御影石（花崗岩）である。
【００２９】
人間はその生誕以来、常に自然放射線を受けながら生活している。その自然法射線としては、宇宙空間から来る宇宙線、大地、河川、海洋、大気からの放射線、呼吸、食物摂取で取り込まれた放射性物質による放射線、もともと体内にある放射性核種からの放射線、ラジウム温泉やラドン温泉と呼ばれる放射能泉からの放射線、屋外及び屋内のラドンとその娘核種からの放射線がある。これ等の自然放射線量は、１人当たり世界平均で２．４ｍＳｖ／年（ミリシーベルト）浴びている。その内訳は、宇宙から０．４、大地から０．５、食物から０．３、吸入により（主にラドン）１．２ミリシーベルトである。因に日本では大地からの放射線量は、１人当たり年間約１．５ｍＳｖ／年と言われている。
【００３０】
御影石は、人体には全く無害と言われている自然放射線を常に放出している。その放射線量は、８０〜１００ｃｐｍ程度で、この量は放射線を放出していると言われる乾燥昆布やクリスタルガラスとほぼ同じである。ｃｐｍは、１分間に何個放射線が検出されたかと言うカウント数を示す。これを１時間の放射線量で示すと大体０．０３〜０．０６μＳｖ／ｈ以下である。このように放射線を放出しているが人体には全く安全無害であり、このため御影石は昔から建築或いは土木材料として例えば、建造物の内外壁、床材、柱周り、鳥居、墓石、道路の敷石等に広く使用されている。
【００３１】
御影石は、放射線を放出し空気中の分子と衝突してマイナスイオンを生成する。これ等の御影石からは、人体に全く安全な程度の放射線が常に放出されていて、御影石から放出された放射線は、空気中の分子と衝突して常にマイナスイオンを発生している。本発明者は、このように御影石から放出している放射線によってマイナスイオンが常に発生していることを見極め確認することによって本発明を完成することができたのである。
【００３２】
本発明は、御影石（花崗岩）の粉砕粒子を骨材にしたものを使用する。本発明に使用した滋賀県産御影石（花崗岩）を粉砕粒子とした骨材の放射線放出量は、１．５〜８．６（μＲ／ｈｒ）程度で極めて微量であるにもかかわらず、マイナスイオンの発生量は、８３０〜４，０００（個／ｍｌ）と極めて高いものである。尚、放射線の測定は、Ｄｉｇｉｔａｌ　Ｇｅｉｇｅｒ　Ｃｏｕｎｔｅｒ・マイナスイオンの測定は、ＫＥＣ−８００（エコフラボン）を使用した。
【００３３】
マイナスイオンとは、マイナスの電気を帯びた酸素と空気中の微少な水が結合したものである。その大きさは１／１０００ｍｍの微粒子であり、この極めて小さな物質には、プラスの電気を帯びたもの（プラスイオン）とマイナスの電気を帯びたもの（マイナスイオン）の二種類があり、お互いに結びついて物質を作っている。
【００３４】
例えば滝の場合、岩などに水が激しくぶっつかり微細な水滴が飛び散るときに、水滴はプラスに、周囲の空気はマイナスに帯電し、マイナスイオンの多い環境が造り出されている。滝周辺のマイナスイオンは、３０００〜５０００（個／ｍｌ）もあり、同様に森林では１５００〜２５００（個／ｍｌ）、公園の噴水では２０００〜２５００（個／ｍｌ）、一般家庭では０〜１００（個／ｍｌ）と言われている。
【００３５】
マイナスイオンの環境への主な作用は、科学的・電気的・放射性物質などが原因の空気汚染を浄化する。新建材などから室内に気化して出てくる有害物質（ホルムアルデヒド）等を浄化する。煙草の煙や不快な匂いを分解して消臭する。殺菌作用による空気汚染を防止する。かびの発生防止や匂いを除去する。白蟻などの小害虫の進入を防止する。鉢植え植物の生長を促進する。等の効果があると言われている。
【００３６】
人に対するマイナスイオンの効果は、人体組織自ら電気を発生しており、そこへ体表面からマイナスイオンを与えたり空気中にあるマイナスイオンを気道から吸入して粘膜や毛細血管からマイナスイオンを与えることで活性酸素を還元し生体の酸化が抑制され細胞の活性化が促進される。
【００３７】
御影石（花崗岩）を粉砕粒子とした骨材の粒子は、細目、中目、荒目としそれぞれ粒子径を細目は０．０５以下、中目は０．０５〜０．５ｍｍ、荒目は０．５〜１．００ｍｍに調整して使用する。御影石（花崗岩）を粉砕粒子としたマイナスイオンを発生する骨材の配合割合は、３０〜６０％が好適である。マイナスイオンを発生する骨材の他必要に応じて珪石粉、フライアッシュ、シリカヒューム、クレー、タルク、カオリン、徐冷高炉スラグ粉砕物、シリカ質ダスト等を添加しても良い。
【００３８】
御影石（花崗岩）を粉砕粒子とした骨材に、種々の陶磁器粉砕粒子を配合することによって独特の風合いを現出することもできる。例えば煉瓦屑粉砕粒子、白色の衛生陶器屑粉砕粒子等を適量添加することによって従来存在しなかった全く新しい石目調模様を表現することが可能である。
【００３９】
合成樹脂エマルジョンと耐水圧強度６００ｋｇｆ／ｃｍ２以上、嵩比重０．３〜０．５ｇ／ｃｍ２で且つ融点１５００℃以上ののセラミック微細中空粒子と御影石（花崗岩）を粉砕粒子としたマイナスイオンを発生する骨材を主構成組成物とて、マイナスイオンを常に発生し、外観的にも優れた石目調の光沢と光輝度を現出する石目調マイナスイオン発生断熱塗材を作製する事ができるのである。
【００４０】
【実施例】
本発明の実施例を具体的に説明する。
【００４１】
実施例　合成樹脂エマルジョンからなる塗膜防水材（株式会社リボール製『リボールマイティ』）を２０重量％、（固形分換算８．０％）耐水圧強度７００ｋｇｆ／ｃｍ２以上、嵩比重０．３〜０．５ｇ／ｃｍ３、融点１６００℃の完全中空粒子のみで構成されているセラミック微細中空粒子で１０〜３５０μｍに粒度調整したもの２０．０重量％、滋賀県産の御影石を粉砕粒子としたマイナスイオンを発生する骨材の細目１０重量部、中目２０重量部、荒目２０重量部を加えて粒度調整したものを４８重量％、顔料として酸化チタン３．０重量％、その他分散剤、安定剤、可塑剤等を９．０％からなる組成物に若干量の水を加えて、真空脱気混練装置で充分混合攪拌して石目調マイナスイオン発生断熱塗材を作製した。
【００４２】
セラミック微細中空粒子はアルミナ４３．０〜４４．０％、シリカ５４．５〜５５．５％、その他１．５〜２．５％からなる組成のものを使用し、その物性値は圧縮強度７００ｋｇｆ／ｃｍ２、嵩比重０．４ｇ／ｃｍ３、融点１６００℃で、完全な中空粒子のみで構成されている。セラミック微細中空粒子の粒度調整は細目２０重量部、中目２０重量部、荒目３０重量部とした。
【００４３】
前記の組成物で作製した石目調マイナスイオン発生断熱塗材を、繊維強化セメント板の面にローラーで塗布し、更に塗布したものの表面をサンドペーパーで研磨して、天然の御影石と全く同一の色及び光沢のある外観を呈することを確認すると共に天然石の御影石に匹敵する物理的強度、耐候性、耐摩耗性を有することが立証された。
【００４４】
実施例に使用した滋賀県産御影石（花崗岩）を粉砕粒子とした骨材のマイナスイオン発生量は、前述のごとく８３０〜４０００（個／ｍｌ）であるが、この試験条件は、プラスチック製の２２リットルの容器に骨材を２Ｋｇ敷き、蓋をして乾燥状態のマイナスイオンを測定した。次いで湿潤状態として、骨材２Ｋｇに水道水を２５０ｇを加え均一に混ぜてマイナスイオンを測定した。結果は、１分間隔で１５分測定しその最大値と最小値である。測定器は、ＫＥＣ−８００（エコフラボン）を使用した。
【００４５】
比較例１　実施例における配合のうちセラミック微細中空粒子をシラスバルーンに置き替えた配合の塗材を作製した。シラスバルーンの粒度調整はセラミック微細中空粒子と同じである。
【００４６】
比較例２　実施例における配合のうちセラミック微細中空粒子をガラスマイクロバルーンに置き替えた配合の塗材を作製した。ガラスマイクロバルーンの粒度調整はセラミック微細中空粒子と同じである。
【００４７】
実施例及び比較例１と比較例２で得られた塗材を鉄板に塗布した。鉄板は厚み２．３ｍｍで寸法は２００×２００ｍｍである。実施例及び比較例１と比較例２の性能比較表を表１に示す。
【００４８】
【表１】
2004143390.tif 000002
【００４９】
表１に示す混練後の容積変化は、容積変化が全く無い場合を１００とした。塗膜の断熱性は、ガスバーナーの先端を塗膜に当て塗膜を火炎によって炎焼赤熱せしめた後の塗膜状況の変化及び鉄板裏面を観察した。ガスバーナーの先端は約１２００℃で塗膜に当てている時間は約３０秒である。塗膜の密着性は、碁盤目試験により１００個のうちいくつ剥離したかを示すものである。
【００５０】
塗膜の衝撃試験は、ＪＩＳＡ１４２１に準じて行ない、供試体にひび又は亀裂の生ずる落錘の高さによって評価した。錘は茄子型５００ｇを使用して２ｍ以上を◎、１〜２ｍは○、１ｍ以下は×とした。
【００５１】
【発明の効果】
耐水圧強度６００ｋｇｆ／ｃｍ２以上で嵩比重０．３〜０．５ｇ／ｃｍ３、且つ融点１５００℃以上のセラミック微細中空粒子と、御影石（花崗岩）を粉砕粒子とした骨材を主構成組成物として成る石目調マイナスイオン発生断熱塗材は、従来技術で成し得なかった次のような効果を達成することができた。
【００５２】
本物の天然石と同様の色、ならびに光沢を得ることのできる装飾性に優れた仕上げ材である。セラミック微細中空粒子の優れた反射率及び屈折率によって、従来できなかった本物の天然石と同様の色、光沢を得ることができたのである。
【００５３】
石目調マイナスイオン発生断熱塗材の表面はセラミック微細中空粒子が均一に配設され、このセラミック微細中空粒子は透明又は半透明の微細中空であり光の照射により反射しきわめて高い光沢と光輝度を呈することができ、さらにバフ掛けをすることによって一段と優れた石目調の風合いを発現することができた。
【００５４】
御影石（花崗岩）を粉砕粒子としたマイナスイオンを発生する骨材を使用して作製した石目調マイナスイオン発生断熱塗材は、測定の結果骨材の配合量に応じた量のマイナスイオンを発生することが確認できた。
【００５５】
本発明に係わる石目調マイナスイオン発生断熱塗材は、軽量なセラミック微細中空粒子を使用することによって、優れた断熱効果を示すと共に塗膜の密着性が良く、塗膜の硬度が著しく向上することが判明した。本発明に係わる石目調マイナスイオン発生断熱塗材は、建造物の柱、内外壁、天井等に塗布使用することによって比塗装部分を外部の温度変化から保護することができるのである。